(57)【要約】【課題】  清掃用繊維製品の表面に担持させる側鎖結晶性ポリマーは、ダスト捕集性、擦過性、洗浄性、ポリマーの非脱離性等を十分に満たすことができ、コストダウンを図れる清掃用繊維製品を提供する。【解決手段】  側鎖結晶性ポリマーを清掃用繊維製品の表面に担持させ、側鎖結晶性ポリマーは主鎖の側方に多数の側鎖を有したポリマーであり、側鎖間距離をＤとし、側鎖長さをＬとしたとき、Ｌ≧５Ｄの関係を有する。また、側鎖結晶性ポリマーが１０００〜８０００の範囲の分子量を有する。更に、側鎖結晶性ポリマーが３０質量％以上の含有率で表面に担持されている清掃用繊維製品である。【選択図】  図１
2006181122.tif 000002
【特許請求の範囲】
【請求項１】
側鎖結晶性ポリマーを清掃用繊維製品の表面に担持させ、前記側鎖結晶性ポリマーは主鎖の側方に多数の側鎖を有したポリマーであり、側鎖間距離をＤとし、側鎖長さをＬとしたとき、Ｌ≧５Ｄの関係を有することを特徴とする清掃用繊維製品。
【請求項２】
前記側鎖結晶性ポリマーが１０００〜８０００の範囲の分子量を有する請求項１に記載の清掃用繊維製品。
【請求項３】
前記側鎖結晶性ポリマーが３０質量％以上の含有率で前記清掃用繊維製品の表面に担持されている請求項１又は２に記載の清掃用繊維製品。
【請求項４】
前記側鎖結晶性ポリマーがスイッチング温度以下の温度で非接着性を示し、スイッチング温度以上の温度で接着性を示すクールオフ型側鎖結晶性ポリマーであり、前記スイッチング温度が１５℃以下に設定されている請求項１〜３のいずれかに記載の清掃用繊維製品。
【請求項５】
前記清掃用繊維製品がクロスからなる請求項１〜４のいずれかに記載の清掃用繊維製品。
【請求項６】
前記清掃用繊維製品がパイルを有したモップからなる請求項１〜４のいずれかに記載の清掃用繊維製品。
【発明の詳細な説明】
【技術分野】
【０００１】
本発明は、表面に側鎖結晶性ポリマーを担持させた清掃用繊維製品であって、常温で塵が付着され、この塵を一定の温度で脱離することが可能な清掃用繊維製品に関するものである。
【背景技術】
【０００２】
吸着剤を塗布した従来の清掃用繊維製品は、清掃作業で塵を付着させた後洗浄して塵を除去していたので、この洗浄時に吸着剤も同時に除去され、再使用するために吸着剤を清掃用繊維製品に再処理しなければならず、再生コストが高くつくという問題があった。
【０００３】
この問題を解決しようとする清掃布として、例えば、特開２００４−１５４３３３号公報で開示された清掃布がある。この従来の清掃布は、織布や不織布に温度により粘着性がＯｎ．Ｏｆｆする側鎖結晶性ポリマーを塗布して、任意の温度で粘着(接着)と非粘着(非接着)を切り替える構成としたものである。ところが、これは織布や不織布に側鎖結晶性ポリマーを塗布するといった基本原理を与えただけである。この公報に記載された従来の清掃布は、側鎖結晶性ポリマーの各種条件が全く記載されておらず、清掃布として清掃した際のダスト捕集性(塵の付着性)については何ら研究されていない。また、擦過性(モップであれば、清掃する際に床面等に対してモップが程良く滑る摩擦の程度)についても何ら研究されていない。更に、洗浄性(付着した塵が洗浄によって清掃布から離脱する性質)、ポリマーの非脱離性(洗浄したときにポリマーが清掃布から脱離しない性質)についても何ら研究されていない。従って、上記した従来の清掃布に使用した側鎖結晶性ポリマーを織布や不織布に塗布しただけでは、上記ダスト捕集性、擦過性、洗浄性、ポリマーの脱離性を十分満足させることはできない。また、織布や不織布に塗布する側鎖結晶性ポリマーの量の大小についても全く研究されておらず、コストを下げることも不可能であり、清掃布として製品化するには不十分である。
【０００４】
本発明者等は、種々研究の結果、ダスト捕集性、擦過性、洗浄性、ポリマーの非脱離性を十分に満たすことができる側鎖結晶性ポリマーを見出し、この側鎖結晶性ポリマーを表面に担持した清掃用繊維製品を提供するに到った。
【特許文献１】特開２００４−１５４３３３号公報
【発明の開示】
【発明が解決しようとする課題】
【０００５】
本発明は、上記実情に鑑みてなされたものであり、清掃用繊維製品の表面に担持させる側鎖結晶性ポリマーは、清掃するときの塵の付着性であるダスト捕集性、清掃するときの床面等に対する滑り具合である擦過性を十分に満たすことができる。また、付着した塵を洗浄時に脱離する洗浄性、洗浄時にポリマーが脱離しないポリマーの非脱離性を十分に満たすことができる。またコストダウンを図ることができる清掃用繊維製品を提供することを目的とする。
【課題を解決するための手段】
【０００６】
本発明は、上記課題を解決するために提案されたものであって、本発明の第１の形態は、側鎖結晶性ポリマーを清掃用繊維製品の表面に担持させ、前記側鎖結晶性ポリマーは主鎖の側方に多数の側鎖を有したポリマーであり、側鎖間距離をＤとし、側鎖長さをＬとしたとき、Ｌ≧５Ｄの関係を有する清掃用繊維製品である。
【０００７】
本発明の第２の形態は、前記側鎖結晶性ポリマーが１０００〜８０００の範囲の分子量を有する清掃用繊維製品である。
【０００８】
本発明の第３の形態は、前記側鎖結晶性ポリマーが３０質量％以上の含有率で前記清掃用繊維製品の表面に担持されている清掃用繊維製品である。
【０００９】
本発明の第４の形態は、前記側鎖結晶性ポリマーがスイッチング温度以下の温度で非接着性を示し、スイッチング温度以上の温度で接着性を示すクールオフ型側鎖結晶性ポリマーであり、前記スイッチング温度が１５℃以下に設定されている清掃用繊維製品である。
【００１０】
本発明の第５の形態は、前記清掃用繊維製品がクロスからなる清掃用繊維製品である。
【００１１】
本発明の第６の形態は、前記清掃用繊維製品がパイルを有したモップからなる清掃用繊維製品である。
【発明の効果】
【００１２】
本発明の第１の形態において、側鎖結晶性ポリマーとは、主鎖の側方に多数の側鎖を有したポリマーであって、例えば、ビニルエステルポリマー、マレイミドポリマー、アルキルホスファゼンポリマー等がある。これらの側鎖結晶性ポリマーは、スイッチング温度の前後で接着性と非接着性が変化する。この側鎖結晶性ポリマーを形成する分子の主鎖から枝別れした側鎖がスイッチング温度以上で配向性がなくなって絡み合う。このとき、側鎖結晶性ポリマーが接着性を有し、この接着性で塵を付着させることができる。逆に前記スイッチング温度以下になると、側鎖同士の絡み合いが消失して側鎖が配向性を有するようになり、接着が消失して非接着性を示すようになる。このとき、側鎖に付着した塵を脱離することができる。シャープな温度変化により塵の付着と脱離を行うことができる。本発明者等は、側鎖間距離をＤとし、側鎖長さをＬとしたとき、Ｌ≧５Ｄの関係を有する側鎖結晶性ポリマーは、スイッチング特性が良く、接着性と非接着性が急激に変化することを見出した。接着性と非接着性が急激に変化し、スイッチング温度が極めて狭い範囲であって、塵の付着と塵の脱離をシャープに行うことができる。従って、スイッチング温度以下で洗浄した後に乾燥させて常温に戻すことによって、迅速に接着性を回復することができる。従って、この側鎖結晶性ポリマーを表面に担持した清掃用繊維製品で清掃を行うことによって、塵の付着性が良く、洗浄時における塵の脱離性を良くすることができる。更に、塵が表面に付着した清掃用繊維製品を洗浄することによって、付着した塵を迅速に脱離することができ、洗浄性を良くすることができる。
【００１３】
本発明の第２の形態によれば、分子量が大きい高分子になると接着性が大きくなる。接着性が大きくなり過ぎると、清掃用繊維製品で清掃するときに、床等に対する滑りが悪くなる。また、分子量が小さくなりすぎると接着性が弱くなり、塵を付着しなくなる。本発明者等は、床面に対して滑りが良く、しかも塵を付着するに適し、また洗浄性が良く、ポリマーの非脱離性が良い側鎖結晶性ポリマーの分子量は１０００〜８０００であることを見出した。従って、上記範囲の分子量を有する側鎖結晶性ポリマーを表面に担持した清掃用繊維製品で床等を清掃するときに、ダスト捕集性、摩過性を良くすることができる。また、塵の付着した清掃用繊維製品を洗浄するときの洗浄性、ポリマーの非脱離性を良くすることができる。
【００１４】
本発明の第３の形態によれば、側鎖結晶性ポリマーが３０質量％以上の含有率で清掃用繊維製品の表面に担持されているから、清掃用繊維製品の表面に清掃するに十分な側鎖性結晶ポリマーが担持されている。従って、この清掃用繊維製品で床等を清掃するときに、塵を余すことなく表面に付着させることができ、ダスト捕集性を極めて良くすることができる。
【００１５】
本発明の第４の形態によれば、側鎖結晶性ポリマーがクールオフ型側鎖結晶性ポリマーであり、スイッチング温度が１５℃以下に設定されている。例えば、スイッチング温度が１０℃であれば、１０℃以上では接着性を有し、１０℃以下で非接着性となる。即ち、１０℃以上で接着性を有するので、１０℃以上の環境の下で塵を清掃用繊維製品の表面に付着できる。また、この塵が付着した清掃用繊維製品を１０℃以下の洗浄水の中に入れて洗浄すると塵を脱離できる。本発明では、スイッチング温度が１５℃以下に設定されているので、常温でこの清掃用繊維製品の表面で塵を付着することができる。また、１５℃以下のスイッチング温度になると洗浄するときに、表面の塵を脱離することができる。
【００１６】
本発明の第５の形態によれば、清掃用繊維製品がクロスからなるものであるから、このクロスで床やテーブルの上面等を拭くときに、このクロスの表面に担持された側鎖結晶性ポリマーの接着性によって床やテーブルの上面などの塵を数多く付着させて清掃することができる。更に、このクロスで床やテーブルの上面等を拭くときに、クロスの表面の側鎖結晶性ポリマーが床やテーブルの上面等に付着することなく滑りが良く、スムーズに清掃することができる。また、側鎖結晶性ポリマーがクールオフ型側鎖結晶性ポリマーであれば、塵の付着したクロスを側鎖結晶性ポリマーのスイッチング温度以下の洗浄水で洗浄すると、付着した塵を確実に脱離することができる。
【００１７】
本発明の第６の形態によれば、清掃用繊維製品がパイル等を有したモップからなるものであるので、このモップで床等を清掃するときに、このモップの表面に担持された側鎖結晶性ポリマーの接着性によって床等の塵を数多く付着させて清掃することができる。更に、このモップで床等を清掃するときに、モップの表面の側鎖結晶性ポリマーが床等に付着することなく滑りがよく、スムーズに清掃することができる。また、側鎖結晶性ポリマーがクールオフ型側鎖結晶性ポリマーであれば、塵の付着したモップを側鎖結晶性ポリマーのスイッチング温度以下の洗浄水で洗浄すると、付着した塵を確実に脱離することができる。
【発明を実施するための最良の形態】
【００１８】
以下、本発明に係る清掃用繊維製品の実施の形態を、図１〜図１４に基づいて詳細に説明する。
図１は本発明に係る清掃用繊維製品の実施形態の表面に担持される側鎖結晶性ポリマーの構造を示す模式図である。図１に示すように、本実施形態の清掃用繊維製品の表面に担持される側鎖結晶性ポリマーは、主鎖Ｍが複数結合され、各主鎖Ｍの側方（図にて下側）に複数の側鎖Ｓを有するものである。本発明の実施形態では、側鎖間距離をＤとし、側鎖長さＬとしたとき、Ｌ≧５Ｄの関係を有する側鎖結晶性ポリマーを用いた。Ｌ≧５Ｄの関係を有する側鎖結晶性ポリマーは、スイッチング特性が良く、接着性と非接着性が急激に変化するものである。また、接着性と非接着性が急激に変化し、スイッチング温度が極めて狭い範囲である。従って、この側鎖結晶性ポリマーを表面に担持したクロスやモップ等の清掃用繊維製品で床等を清掃すると、塵の付着と塵の脱離をシャープに行うことができる。この側鎖結晶性ポリマーとして、例えば、ビニルエステルポリマー、マレイミドポリマー、アルキルホスファゼンポリマー等がある。
【００１９】
図２はＣｏｏｌ  Ｏｆｆタイプの側鎖結晶性ポリマーのスイッチング特性を示すグラフである。このＣｏｏｌ  Ｏｆｆタイプの側鎖結晶性ポリマーは、図２に示すように、約１０℃以下で非接着性となり、約１０℃以上で接着性を有するものである。このＣｏｏｌ  Ｏｆｆタイプの側鎖結晶性ポリマーをクロスやモップ等の清掃用繊維製品の表面に担持させると、これらの清掃用繊維製品には、約１０℃以上で塵が付着する。また、塵が付着した状態で約１０℃以下の水温の水に浸して洗浄すると、約１０℃以下で非接着性となるから、付着した塵が脱離する。また、水の中に適宜な洗剤を入れて洗浄すると洗浄性を良くすることができる。本実施形態では、Ｃｏｏｌ  Ｏｆｆタイプの側鎖結晶性ポリマーのスイッチング温度を１５℃以下に設定した。従って、この側鎖結晶性ポリマーを表面に担持したクロスやモップ等の清掃用繊維製品の表面に常温で塵を付着することができる。また、１５℃以下のスイッチング温度になると表面の塵を脱離することができる。
【００２０】
図３はクロスからなる清掃用繊維製品を本実施形態における側鎖結晶性ポリマーの液体中に浸漬する状態を示す模式図である。図３に示すように、クロス１全体を側鎖結晶性ポリマーの液体Ｐ中に浸漬して、クロス１の表面に側鎖結晶性ポリマーを担持させる。この側鎖結晶性ポリマーは、後述する実施例で表示する
特性を有するものである。
【００２１】
図４は表面に側鎖結晶性ポリマーを担持したクロスを用いたモップの斜視図である。このモップ２は、図４に示すように、クロス１が取り付けられる保持具３は、略平板状の本体部４とこの本体部４の上面中央部に設けられ、左右一対の柄取付部５、５と、本体部４の左右のクロス取付部６、６とが備えられている。左右一対の柄取付部５、５には、柄７の下部に挿着されたジョイント８が取り付けられ、この柄７が角度調整自在になるように構成されている。クロス取付部６、６は、本体部４の上面左右に形成された凹所９、９に平面視三つ重ね団子状のゴム材１０が着脱自在に嵌め込まれている。このゴム材１０の前後に切溝１１が放射状に形成されている。この切溝１１にクロス１の縁部近傍を嵌め入れてクロス１を保持具３に装着する。この状態で、床面等を清掃するとき、クロス１の下側を床面等に当接し、柄７を左右前後に移動してクロス１を前後左右に移動させると、床面等の塵がクロス１に付着して清掃される。また、クロス1を本体部4から取り外して洗浄すると付着した塵がクロス1から脱離される。
【００２２】
図５はパイルを有したモップからなる清掃用繊維製品を本実施形態における側鎖結晶性ポリマーの液体中に浸漬する状態を示す模式図である。図５に示すように、パイル１２を有するモップ１３を側鎖結晶性ポリマーの液体Ｐ中に浸漬して、パイル１２を有するモップ１３の表面に側鎖結晶性ポリマーを担持させる。この側鎖結晶性ポリマーは、後述する実施例で表示する特性を有するものである。
【００２３】
図６は表面に側鎖結晶性ポリマーを担持したパイルを有するモップの斜視図である。図６に示すように、このモップ１３の保持具１４は、保持具本体１５に左右一対の保持片１６、１７が水平向きにロックされている。この保持片１６、１７は下側に向けて閉脚可能に構成されている。表面に側鎖結晶性ポリマーが担持された多数のパイル１２が基布１８に植成されたモップ１３の上面における左右のポケット部１９、１９に水平向きにロックされた状態で左右一対の保持片１６、１７が挿入されている。保持具本体１５にはその中央部に取付用突起２０、２０が上向きに突設されていて、これら取付用突起２０、２０の間に回動自在にジョイント２１が取り付けられている。このジョイント２１の上端に柄２２の二股状下部２３が回動自在に取り付けられていて、柄２２は左右前後に傾倒できるように構成されている。図６の状態で作業員が柄２２を持ってモップ１３のパイル１２を床面等に押し付けて清掃する。また、保持片１６、１７を閉脚してモップ１３を取り外して洗浄すると、このモップ１３のパイル１２に付着した塵が離脱される。
【００２４】
本発明者等は、以下の実施例で説明するように、本発明における清掃用繊維製品の表面に担持させる側鎖結晶性ポリマーは、１０００〜８０００の分子量で、あることが最適であることを見出した。また、３０質量％以上の含有率で清掃用繊維製品の表面に担持されていることが最適であることも見出した。
【実施例】
【００２５】
[Ｃｏｏｌ  Ｏｆｆタイプの側鎖結晶性ポリマーを表面に担持したクロス]
以下の実施例では側鎖結晶性ポリマーが吸着剤で処理されたものを「処理済み」とし、吸着剤で処理されていないものを「未処理」として表示している。また、分子量は５００〜１７０００までを１５段階に分けて表示してまず試験した。次に、上記の試験に対して最良のものに、ポリマーの含有率が１０〜７０％のものについて試験した。この試験は、各条件の側鎖結晶性ポリマーを表面に担持した複数のクロス１を用いて一週間の清掃にかけ、これらを回収して洗浄した。この清掃と洗浄の後にクロスのダスト捕集性、擦過性（床面等に対するクロスの滑り具合）、洗浄性、ポリマーの非脱離性について確認試験を行った。
【００２６】
[実施例１〜１５：Ｃｏｏｌ  Ｏｆｆタイプの側鎖結晶性ポリマーを表面に担持したクロス]  
図７は実施例１〜１５の一覧図である。Ｃｏｏｌ  Ｏｆｆタイプの側鎖結晶性ポリマーを表面に担持したクロスについて、分子量を５００〜１７０００まで１５段階に固定し、これを目視で判定し、優は◎、良は○、可は△、不可は×で表している。図７において、実施例１、２、３、４、１０、１１、１２、１３、１４、１５に不具合が生じた。実施例１、２はダスト捕集性、ポリマーの非脱離性に問題があった。これは、側鎖結晶性ポリマーの分子量に原因があり、分子量が小さいと考えられる。実施例３、４はダスト捕集性に問題があった。実施例３、４も分子量に原因があり、分子量が小さいと考えられる。また、実施例１０、１１、１２は擦過性に問題があった。実施例１０は分子量に原因があり、分子量が大きいと考えられる。実施例１１、１２は分子量に原因があり、分子量が大きいと考えられる。実施例１３は擦過性と洗浄性とポリマーの非脱離性に問題があった。実施例１３は分子量に原因があり、分子量が大きいと考えられる。実施例１４、１５はダスト捕集性、擦過性、洗浄性、ポリマーの非脱離性の全てに問題があった。実施例１４、１５も分子量に原因があり、分子量が大きいと考えられる。
【００２７】
[実施例１６〜２０：Ｃｏｏｌ  Ｏｆｆタイプの側鎖結晶性ポリマーを表面に担持したクロス]
図８は実施例１６〜２０の一覧図である。上記した実施例１〜１５において、側鎖結晶性ポリマーの分子量が１０００〜８０００のものが不具合が生じないものであると判明した。従って、上記条件のもとで、クロスからなる清掃用繊維製品の表面に担持される側鎖結晶性ポリマーの質量％の含有率が１０〜５０質量％のものについて、試験を行った。実施例１６、１７に不具合が生じた。実施例１６、１７はダスト捕集性、ポリマーの非脱離性に問題があった。これは側鎖結晶性ポリマーの含有率に原因があり、側鎖結晶性ポリマーの含有率が少ないと考えられる。
【００２８】
[実施例２１〜２５：Ｃｏｏｌ  Ｏｆｆタイプの側鎖結晶性ポリマーを表面に担持したクロス]
図９は実施例２１〜２６の一覧図である。上記の実施例１６〜２０と同様の分子量の条件のもとで、側鎖結晶性ポリマーの質量％の含有率を２０〜６０質量％に上げて試験を行った。実施例２１に不具合が生じた。実施例２１はダスト捕集性とポリマーの非脱離性に問題があった。これは、ポリマーの含有率に原因があり、ポリマーの含有率が少ないと考えられる。
【００２９】
[実施例２６〜３０：Ｃｏｏｌ  Ｏｆｆタイプの側鎖結晶性ポリマーを表面に担持したクロス]
図１０は実施例２６〜３０の一覧図である。上記の実施例１６〜２０と同様の分子量の条件のもとで、側鎖結晶性ポリマーの質量％の含有率を３０〜７０質量％に上げて試験を行った。全ての実施例に不具合は生じなかった。クロス１の場合については、Ｃｏｏｌ  Ｏｆｆタイプの側鎖結晶性ポリマーが１０００〜８０００の範囲の分子量が最適な条件である。Ｃｏｏｌ  Ｏｆｆタイプの側鎖結晶性ポリマーが３０質量％以上の含有率であることが最適な条件であると判明した。
【００３０】
[実施例３１〜４５：Ｃｏｏｌ  Ｏｆｆタイプの側鎖結晶性ポリマーを表面に担持したパイル]
図１１は実施例３１〜４５の一覧図である。Ｃｏｏｌ  Ｏｆｆタイプの側鎖結晶性ポリマーを表面に担持したパイルについて、分子量を５００〜１７０００まで１５段階に固定した。図１１において、実施例３１、３２、３３、３４、４０、４１、４２、４３、４４、４５に不具合が生じた。実施例３１、３２、３３はダスト捕集性とポリマーの非脱離性に問題があった。これは、側鎖結晶性ポリマーの分子量に原因があり、分子量が小さいと考えられる。実施例３４はダスト捕集性に問題があった。これは、ポリマーの分子量に原因があり、分子量が小さいと考えられる。実施例４０は擦過性に問題があった。これは分子量に原因があり、分子量が大きいと考えられる。実施例４１も擦過性に問題があった。これは分子量に原因があり、分子量が大きいと考えられる。実施例４２は擦過性と洗浄性とポリマーの非脱離性に問題があった。これは分子量に原因があり、分子量が大きいと考えられる。実施例４３、４４、４５はダスト捕集性、擦過性、洗浄性、ポリマーの非脱離性の全てに問題があった。これは分子量に原因があり、分子量が大きいと考えられる。
【００３１】
[実施例４６〜５０：Ｃｏｏｌ  Ｏｆｆタイプの側鎖結晶性ポリマーを表面に担持したパイル]
図１２は実施例４６〜５０の一覧図である。上記した実施例３１〜４５において、側鎖結晶性ポリマーの分子量が１０００〜８０００であるものが不具合を生じないものであると判明した。従って、上記条件のもとで、パイルからなる清掃用繊維製品の表面に担持される側鎖結晶性ポリマーの質量％の含有率が１０〜５０質量％のものについて試験を行った。実施例４６、４７に不具合が生じた。実施例４６はダスト捕集性、ポリマーの非脱離性に問題があった。これは側鎖結晶性ポリマーの含有率に原因があり、含有率が少ないと考えられる。実施例４７はダスト捕集性に問題があった。これもポリマーの含有率に原因があり、含有率が少ないと考えられる。
【００３２】
[実施例５１〜５５：Ｃｏｏｌ  Ｏｆｆタイプの側鎖結晶性ポリマーを表面に担持したパイル]
図１３は実施例５１〜５５の一覧図である。上記の実施例４６〜５０と同じ分子量の条件のもとで、ポリマー含有率を２０〜６０質量％として、試験を行った。実施例５１に不具合が生じた。実施例５１はダスト捕集性とポリマーの非脱離性に問題があった。これはポリマーの含有率に原因があり、含有率が少ないと考えられる。
【００３３】
[実施例５６〜６０：Ｃｏｏｌ  Ｏｆｆタイプの側鎖結晶性ポリマーを表面に担持したパイル]
図１４は実施例５６〜６０の一覧図である。上記の実施例４６〜５０と同じ分子量の条件のもとで、ポリマー含有率を３０〜７０質量％として、試験を行った。全ての実施例に不具合は生じなかった。パイル１２の場合については、Ｃｏｏｌ  Ｏｆｆタイプの側鎖結晶性ポリマーが１０００〜８０００の範囲の分子量が最適な条件である。また、Ｃｏｏｌ  Ｏｆｆタイプの側鎖結晶性ポリマーが３０質量％以上の含有率であることが最適な条件であると判明した。
【００３４】
また、クロスやパイルを有するモップ等に対する側鎖結晶性ポリマーの糊厚は、１〜１００μｍの範囲がよく、５〜５０μｍの範囲が好ましい。
本発明は、上記実施形態や実施例及び変形例に限定されるものではなく、本発明の技術的思想を逸脱しない範囲における種々変形例、設計変更などをその技術的範囲内に包含するものであることは云うまでもない。
【産業上の利用可能性】
【００３５】
本発明に係る清掃用繊維製品は、クロスやモップ等に適用でき、家庭用に利用されるだけでなく、クロスやモップ等をメーカーからユーザーにレンタルすることも可能である。また、事務所等の床や工場等の床を清掃することに使用することができる。
【図面の簡単な説明】
【００３６】
【図１】本発明に係る清掃用繊維製品の実施形態の表面に担持される側鎖結晶性ポリマーの構造を示す模式図である。
【図２】Ｃｏｏｌ  Ｏｆｆタイプの側鎖結晶性ポリマーのスイッチング特性を示すグラフである。
【図３】クロスからなる清掃用繊維製品を本実施形態における側鎖結晶性ポリマーの液体中に浸漬する状態を示す模式図である。
【図４】表面に側鎖結晶性ポリマーを担持したクロスを用いたモップの斜視図である。
【図５】パイルを有したモップからなる清掃用繊維製品を本実施形態における側鎖結晶性ポリマーの液体中に浸漬する状態を示す模式図である。
【図６】表面に側鎖結晶性ポリマーを担持したパイルを有するモップの斜視図である。
【図７】実施例１〜１５の一覧図である。
【図８】実施例１６〜２０の一覧図である。
【図９】実施例２１〜２５の一覧図である。
【図１０】実施例２６〜３０の一覧図である。
【図１１】実施例３１〜４５の一覧図である。
【図１２】実施例４６〜５０の一覧図である。
【図１３】実施例５１〜５５の一覧図である。
【図１４】実施例５６〜６０の一覧図である。
【符号の説明】
【００３７】
Ｍ        主鎖
Ｓ        側鎖
Ｄ        側鎖間距離
Ｌ        側鎖長さ
Ｐ        側鎖結晶性ポリマーの液体
１        クロス
２        モップ
３        保持具
４        本体部
５        柄取付部
６        クロス取付部
７        柄
８        ジョイント
９        凹所
１０      ゴム材
１１      切溝
１２      パイル
１３      モップ
１４      保持具
１５      保持具本体
１６      保持片
１７      保持片
１８      基布
１９      ポケット部
２０      取付用突起
２１      ジョイント
２２      柄
２３      二股状下部
【図１】
2006181122.tif 000003
【図２】
2006181122.tif 000004
【図３】
2006181122.tif 000005
【図４】
2006181122.tif 000006
【図５】
2006181122.tif 000007
【図６】
2006181122.tif 000008
【図７】
2006181122.tif 000009
【図８】
2006181122.tif 000010
【図９】
2006181122.tif 000011
【図１０】
2006181122.tif 000012
【図１１】
2006181122.tif 000013
【図１２】
2006181122.tif 000014
【図１３】
2006181122.tif 000015
【図１４】
2006181122.tif 000016